"少なくとも顔料、ポリジメチルシロキサンを含む添加剤、及び溶剤として少なくとも乳酸エステル系溶剤とグリコールモノエステル系溶剤の2種類を含むことを特徴とするインクジェットインキ。ポリジメチルシロキサンを含む添加剤の比率が、0.005~1重量であることを特徴とする請求項1記載のインクジェットインキ。シアンインキ、マゼンタインキ、イエローインキ、ブラックインキ、ホワイトインキを含む請求項1または2記載のインキセット。本発明は、上記課題に鑑みなされたものであり、ピンホール、滲みの問題が発生せず、乾燥性も良好であり、且つ塩化ビニルシートだけではなく非浸透系基材へ対しても濡れ広がるインクジェットインキ組成物を提供する事にある。本発明の上記目的は、以下の構成により達成される。すなわち本発明は、少なくとも顔料、ポリジメチルシロキサンを含む添加剤、及び溶剤として少なくとも乳酸エステル系溶剤とグリコールモノエステル系溶剤の2種類を含むインクジェットインキに関する。更にポリジメチルシロキサンを含む添加剤の比率が0.005~1重量であるインクジェットインキ、ならびに前記インクジェットインキがシアンインキ、マゼンタインキ、イエローインキ、ブラックインキ、ホワイトインキであるものを含むインクジェットインキセットに関する。本発明によれば、ポリジメチルシロキサンを含む添加剤、及び溶剤として少なくとも乳酸エステル系溶剤とグリコールモノエステル系溶剤の2種類を含むことにより、ピンホール、滲みの問題が発生せず、乾燥性も良好であり、且つ塩化ビニルシートだけではなく非浸透系基材へ対しても濡れ広がるインクジェットインキ組成物を提供することができる。以下、本発明を実施するための最良の形態について説明する。本発明では、溶剤として少なくとも乳酸エステル系溶剤とグリコールモノエステル系溶剤の2種類を使用する。乳酸エステル系溶剤とグリコールモノエステル系溶剤の合計の比率は、インキ中に50重量以上が好ましく、また乳酸エステル系溶剤とグリコールモノエステル系溶剤の比率が、1:10~10:1が好ましく、3:5~5:3がより好ましい。これは、乳酸エステル系溶剤の比率が高まると濡れ広がりが劣り、基材汎用性も劣る。また、グリコールモノエステル系溶剤の比率が高まるとピンホール等の不具合が発生する可能性がある為である。乳酸エステル系溶剤としては、乳酸メチル、乳酸エチル、乳酸ブチル、乳酸プロピル、乳酸エチルヘキシル、乳酸アミル、乳酸イソアミル等が挙げられるが、乳酸メチル、乳酸エチル、乳酸ブチルが好適に用いられる。乳酸エステル系溶剤には、植物由来の乳酸を使用した乳酸エステル系溶剤と合成した乳酸を使用した乳酸エステル系溶剤の2種が存在し、どちらの乳酸エステル系溶剤でも本発明は成立するが、植物由来の乳酸を使用した乳酸エステル系溶剤の方が環境への負荷が少なく望ましい。グリコールモノエステル系溶剤の主骨格を下記一般式に示す。R1COzOR3グリコールモノエステル系溶剤としては、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、ジプロピレングリコールモノメチルエーテルアセテート、エチレングリコールモノメチルエーテルプロピオネート、エチレングリコールモノエチルエーテルプロピオネート、エチレングリコールモノブチルエーテルプロピオネート、ジエチレングリコールモノメチルエーテルプロピオネート、ジエチレングリコールモノエチルエーテルプロピオネート、ジエチレングリコールモノブチルエーテルプロピオネート、プロピレングリコールモノメチルエーテルプロピオネート、ジプロピレングリコールモノメチルエーテルプロピオネート、エチレングリコールモノメチルエーテルブチレート、エチレングリコールモノエチルエーテルブチレート、エチレングリコールモノブチルエーテルブチレート、ジエチレングリコールモノメチルエーテルブチレート、ジエチレングリコールモノエチルエーテルブチレート、ジエチレングリコールモノブチルエーテルブチレート、プロピレングリコールモノメチルエーテルブチレート、ジプロピレングリコールモノメチルエーテルブチレート等が挙げられる。これらの溶剤を2種以上追加してもよい。中でも、樹脂溶解性、ノズル上での乾燥性の観点から上記一般式のR1がC1~C2のアルキル基、R2がC1のアルキル基、R3がC1~C4のアルキル基であり、Zが1、もしくは2であるのがよい。更に上記以外の溶剤を使用してもかまわない。例えばテルペン系溶剤エステル系溶剤、エーテル系溶剤、アルコール系溶剤、ケトン系溶剤、ラクトンおよび環状イミドなどの一般的な有機溶剤が使用できる。本発明では、ポリジメシルシロキサンを含む添加剤を使用する。添加剤の一般式は上記に示す通りであり、R4、及びR5については任意の置換基でよい。主鎖の長さが1~1000が好ましく、1~100がより好ましい。これは、主鎖の長さが1000を超えるとインキとの相溶性が劣ることで表面配向しにくくなりメディアへの濡れ広がりが悪化する為である。また、nmの比率が1以上がよく、2以上が好ましく、全てがジメチルシロキサンであることがより好ましい。これは、活性度の高いジメチルシロキサンの比率が高い方がメディアへの濡れ広がりが良化し、基材汎用性も広くなる傾向がある為である。添加剤の具体例としては、ビックケミー社製のBYK300、301、302、306、307、310、330、331、333、337、341、344、345、346、348、370、375、377、378、TEGO社製のTEGOFlow300、370、425、ATF2、ZFS460、TEGOGlide100、110、130、406、410、411、415、420、432、435、440、450、482、485、A115、B1484、ZG400、信越化学工業のKF352A、615A、6008、6012が挙げられる。また、上記ポリジメシルシロキサンを含む添加剤は、インキ中0.005~1重量であることが好ましい。一般的な溶剤系インクジェットインキの組成としては、顔料、顔料分散剤、バインダー樹脂などが用いられる。顔料分散剤の具体例としては、塩基性分散剤としてルーブリゾール社製のソルスパーズ11200、ソルスパーズ13240、ソルスパーズ13650、ソルスパーズ13940、ソルスパーズ16000、ソルスパーズ17000、ソルスパーズ18000、ソルスパーズ20000、ソルスパーズ24000SG、ソルスパーズ24000GR,ソルスパーズ28000、ソルスパーズ31845、ソルスパーズ32000、ソルスパーズ32500、ソルスパーズ32550、ソルスパーズ32600、ソルスパーズ33000、ソルスパーズ34750、ソルスパーズ35100、ソルスパーズ35200、ソルスパーズ37500、ソルスパーズ38500、ソルスパーズ39000、ソルスパーズ56000、ソルスパーズ71000、ソルスパーズ76500、ソルスパーズX300、ソルスパーズ9000、ビックケミー社製のDISPERBYK-108、DISPERBYK-109、DISPERBYK-112、DISPERBYK-116、DISPERBYK-130、DISPERBYK-161、DISPERBYK-162、DISPERBYK-163、DISPERBYK-164、DISPERBYK-166、DISPERBYK-167、DISPERBYK-168、DISPERBYK-182、DISPERBYK-183、DISPERBYK-184、DISPERBYK-185、DISPERBYK-2000、DISPERBYK-2008、DISPERBYK-2009、DISPERBYK-2022、DISPERBYK-2050、DISPERBYK-2150、DISPERBYK-2155、DISPERBYK-2163、DISPERBYK-2164、BYK-9077、味の素ファインテクノ社製のアジスパーPB821、PB822、PB823、PB824、PB827等が挙げられる。酸性分散剤としてルーブリゾール社製のソルスパーズ3000、ソルスパーズ21000、ソルスパーズ26000、ソルスパーズ36600、ソルスパーズ36600、ソルスパーズ41000、ソルスパーズ41090、ソルスパーズ43000、ソルスパーズ44000、ソルスパーズ46000、ソルスパーズ47000、ソルスパーズ55000、ビックケミー社製のDISPERBYK-102、DISPERBYK-111、DISPERBYK-170、DISPERBYK-171、DISPERBYK-174、DISPERBYK-2096、BYK-P104、BYK-P104S、BYK-P105、BYK-220Sが挙げられる。また、酸性基、塩基性基のどちらも含有する分散剤として、ルーブリゾール社製のソルスパーズ26000、ソルスパーズ53095、ビックケミー社製のDISPERBYK-101、DISPERBYK-106、DISPERBYK-140、DISPERBYK-142、DISPERBYK-180、DISPERBYK-2001、DISPERBYK-2025、DISPERBYK-2070、BYK-9076が挙げられる。これらの分散剤を顔料、溶剤の種類にあわせて使用することができる。分散剤はインキ中に0.1~10重量含まれることが好ましい。産業用のインクジェット用インキには、用途に応じて印字物の耐擦過性、耐アルコール性、耐候性、延伸性、基材汎用性などが求められ、延伸性の観点からはポリエステル系分散剤が好ましく、耐擦過性、耐アルコール性の観点からはポリアクリル系分散剤を使用することが好ましい。また、バインダー樹脂としてアクリル系樹脂、スチレン-アクリル系樹脂、スチレン-マレイン酸系樹脂、塩酢ビ系樹脂、ロジン系樹脂、ロジンエステル系樹脂、エチレン-酢ビ系樹脂、石油樹脂、クマロンインデン系樹脂、テルペンフェノール系樹脂、フェノール樹脂、ウレタン樹脂、メラミン樹脂、尿素樹脂、エポキシ系樹脂、セルロース系樹脂、キシレン樹脂、アルキッド樹脂、脂肪族炭化水素樹脂、ブチラール樹脂、マレイン酸樹脂、フマル酸樹脂等が使用できる。バインダー樹脂の具体例としては、三菱レイヨン社製のBR-50、BR-52、MB-2539、BR-60、BR-64、BR-73、BR-75、MB-2389、BR-80、BR-82、BR-83、BR-84、BR-85、BR-87、BR-88、BR-90、BR-95、BR-96、BR-100、BR-101、BR-102、BR-105、BR-106、BR-107、BR-108、BR-110、BR-113、MB-2660、MB-2952、MB-3012、MB-3015、MB-7033、BR-115、MB-2478、BR-116、BR-117、BR-118、BR-122、ER-502、ウィルバーエリス社製のA-11、A-12、A-14、A-21、B-38、B-60、B-64、B-66、B-72、B-82、B-44、B-48N、B-67、B-99N、DM-55、BASF社製のJONCRYL67、JONCRYL678、JONCRYL586、JONCRYL611、JONCRYL680、JONCRYL682、JONCRYL683、JONCRYL690、JONCRYL819、JONCRYLJDX-C3000、JONCRYLJDX-C3080、日信化学工業製のソルバイン樹脂CL、CNL、C5R、TA3、TA5R、ワッカー社製のビニル樹脂E15/45、H14/36、H40/43、E15/45M、E15/40M、荒川化学社製のスーパーエステル75、エステルガムHP、マルキッド33、安原社製のYSポリスターT80、三井化学社製のHirettsHRT200X、サートマー社製SMA2625Pが挙げられる。バインダー樹脂はインキ中に0.1~20重量含まれることが好ましい。添加量がインキ中0.1重量未満であると、印刷媒体表面への密着が悪く、塗膜の耐性が低下してしまい、20重量を超えるとインキ粘度が高すぎるため、印刷適性が低下してしまうために好ましくない。また、これらのバインダー樹脂を2種以上組み合わせても良い。更に、印字物の耐擦過性、耐アルコール性、耐候性、延伸性、基材汎用性などの機能を発揮するためのバインダー樹脂として耐擦過性、耐アルコール性、耐候性、基材汎用性に優れるものとしてアクリル系樹脂が好ましい。また、インクジェットプリンターヘッドの微小な吐出口からインキを安定に吐出させるには、低粘度なインキが求められ、重量平均分子量Mwが70000以下のバインダー樹脂が好ましく、更に重量平均分子量Mwが50000以下のバインダー樹脂が好ましい。本発明に使用される顔料は、印刷インキ、塗料等に使用される種々の顔料が使用できる。顔料成分としては、カーボンブラック、酸化チタン、炭酸カルシウム等の無彩色の顔料または有彩色の有機顔料が使用できる。有機顔料としては、トルイジンレッド、トルイジンマルーン、ハンザエロー、ベンジジンエロー、ピラゾロンレッドなどの不溶性アゾ顔料、リトールレッド、ヘリオボルドー、ピグメントスカーレット、パーマネントレッド2Bなどの溶性アゾ顔料、アリザリン、インダントロン、チオインジゴマルーンなどの建染染料からの誘導体、フタロシアニンブルー、フタロシアニングリーンなどのフタロシアニン系有機顔料、キナクリドンレッド、キナクリドンマゼンタなどのキナクリドン系有機顔料、ペリレンレッド、ペリレンスカーレットなどのペリレン系有機顔料、イソインドリノンエロー、イソインドリノンオレンジなどのイソインドリノン系有機顔料、ピランスロンレッド、ピランスロンオレンジなどのピランスロン系有機顔料、チオインジゴ系有機顔料、縮合アゾ系有機顔料、ベンズイミダゾロン系有機顔料、キノフタロンエローなどのキノフタロン系有機顔料、イソインドリンエローなどのイソインドリン系有機顔料、その他の顔料として、フラバンスロンエロー、アシルアミドエロー、ニッケルアゾエロー、銅アゾメチンエロー、ペリノンオレンジ、アンスロンオレンジ、ジアンスラキノニルレッド、ジオキサジンバイオレット等が挙げられる。また、本発明のインキ組成物は可塑剤、紫外線防止剤、光安定化剤、酸化防止剤、加水分解防止剤等の種々の添加剤を使用することができる。以下、実施例をあげて本発明を具体的に説明するが、本発明は実施例に特に限定されるものではない。なお、実施例中、部は重量部を表す。ジメチルシロキサンを含む添加剤の合成ジメチルシロキサンを含む添加剤の合成方法は多種検討されているが、本発明に於いては、特願平10-510570の合成方法に基づき、添加剤1-7の合成を行った。ただし、この合成例は、この化合物の構造を限定するものではなく、他の手法により合成されるジメチルシロキサンを含む添加剤であってもよい。下記のような配合で顔料分散体1を作製した。この分散体は有機溶剤中に顔料および分散剤を投入し、ハイスピードミキサー等で均一になるまで攪拌後、得られたミルベースを横型サンドミルで約1時間分散して作製した。REGAL400Rキャボット社製カーボンブラック35.0部アジスパーPB821味の素ファインテクノ社製塩基性顔料分散剤10.5部乳酸エチル54.5部BGAc:エチレングリコールモノブチルエーテルアセテートDEDG:ジエチレングリコールジエチルエーテルLIONOLBLUEFG7400G:東洋インキ製造社製フタロシアニン顔料HostapermRedE5B02:クラリアント社製キナクリドン顔料YellowPigmentE4GN:ランクセス社製ニッケル錯体アゾ顔料CR50:石原産業社製酸化チタン顔料BYK111:ビックケミー社製酸性分散剤SP26000:ルーブリゾール社製分散剤PB827:味の素ファインテクノ社製塩基性分散剤分散体1~4を使用し、表2、3の配合で実施例1~12、比較例1~4のインキを作成した。PS:ポリスチレンBR113、MB2389:三菱レイヨン社製アクリル樹脂ER502:三菱レイヨン社製ポリエステル樹脂J586、819、C3000:BASF社製アクリル樹脂E15/45:ワッカー社製塩酢ビ樹脂SMA1000:サートマー社製のレジン樹脂評価方法について下記に示す。<濡れ広がり>実施例1~12、比較例1~4で得られたインキ組成物について、50°Cに加温した表面が無処理のポリ塩化ビニル樹脂シート、ガラス、ポリスチレンメディアに10μl滴下し、この時の直径の長さ計測する。5:0.75mm以上4:0.70mm以上0.75mm未満3:0.65mm以上0.70mm未満2:0.60mm以上0.65mm未満1:0.60mm未満<モットリング>実施例1~12、比較例1~4で得られたインキ組成物について、ピエゾ素子を有するヘッドを搭載したインクジェットプリンターを用いて表面が無処理のポリ塩化ビニル樹脂シートに200ベタ印字を行い、このときの滲み具合を目視評価する。5:20人中20人が滲み無しと回答4:20人中16-19人が滲み無しと回答3:20人中12-15人が滲み無しと回答2:20人中8-11人が滲み無しと回答1:20人中8人未満が滲み無しと回答実施例1~12、比較例1~4で得られたインキ組成物について、ピエゾ素子を有するヘッドを搭載したインクジェットプリンターを用いて表面が無処理のポリ塩化ビニル樹脂シートに100ベタ印字を行い10秒毎に触手試験を行い、手にインキが付着しなくなる時間を計測した。5:30秒以内でインキの手への付着がなくなる4:60秒以内でインキの手への付着がなくなる3:90秒以内でインキの手への付着がなくなる2:120秒以内でインキの手への付着がなくなる1:120秒経過しても手にインキが付着する<ピンホール>実施例1~12、比較例1~4で得られたインキ組成物について、ピエゾ素子を有するヘッドを搭載したインクジェットプリンターを用いて表面が無処理のポリ塩化ビニル樹脂シートに100ベタ印字を行いピンホールの発生具合の確認を行った。5:1m2面積に対してピンホールは発生しない4:1m2面積に対してピンホールが1-2個発生3:1m2面積に対してピンホールが3-5個発生2:1m2面積に対してピンホールが5―10個発生1:1m2面積に対してピンホールが10個より多く発生表2から明らかのように、ポリジメチルシロキサンを含む添加剤、及び溶剤として少なくとも乳酸エステル系溶剤とグリコールモノエステル系溶剤の2種類を含む実施例1~12のインク組成物は、各基材への濡れ広がり、モットリング、乾燥性ともに全て優れており、ピンホールの発生も少ない。これに対し表3の比較例1では、グリコールモノエステル系溶剤を含んでいない為各基材への濡れ広がりが劣り、モットリング、乾燥性も劣る。比較例2、3では、乳酸エステル系溶剤を含んでいない為ピンホールが発生する。また、比較例4では、添加剤にジメチルシロキサンが含まれていない為各基材への濡れ広がりが劣り、モットリング、乾燥性も劣る。"